(57)【要約】【課題】コストが安価で製造が容易な、フィルムコンデンサに異常が生じた際に保安機能を発揮し、通常は電極として作用する保安機能予備連続部を有するフィルムコンデンサ用金属蒸着フィルムを提供する。【解決手段】帯状の誘電体フィルム２の少なくとも一面に導電性金属膜３を蒸着して金属蒸着フィルムを形成する工程と、金属蒸着フィルムを所定の幅寸法に切断する切断工程と、切断された金属蒸着フィルム１をリールにて巻取る巻き取り工程とを有し、切断工程、或いは、巻き取り工程において、金属蒸着フィルムの導電性金属膜面に、深さ方向にて誘電体フィルムにまで到達していない保安機能予備連続部４を形成する。【選択図】図１
2011165742.tif 000002
【特許請求の範囲】
【請求項１】
帯状の誘電体フィルムの少なくとも一面に導電性金属膜を蒸着して金属蒸着フィルムを形成する工程と、前記金属蒸着フィルムを所定の幅寸法に切断する切断工程と、前記切断された金属蒸着フィルムをリールにて巻取る巻き取り工程とを有する保安機能付フィルムコンデンサ用金属蒸着フィルムの製造方法において、前記切断工程、或いは、前記巻き取り工程において、前記金属蒸着フィルムの導電性金属膜面に、深さ方向にて前記誘電体フィルムにまで到達していない保安機能予備連続部を形成することを特徴とする保安機能付フィルムコンデンサ用金属蒸着フィルムの製造方法。
【請求項２】
前記保安機能予備連続部の表面抵抗値が前記導電性金属膜の表面抵抗値の２０〜１５０倍で、前記保安機能予備連続部の平均幅が０．２〜０．５ｍｍであることを特徴とする請求項１に記載の保安機能付フィルムコンデンサ用金属蒸着フィルムの製造方法。
【請求項３】
前記切断工程時、或いは、前記巻き取り工程時に、前記金属蒸着フィルムの誘電体フィルム面に凸版のパターン形成ロールを押圧し、前記金属蒸着フィルムの金属蒸着面に前記保安機能予備連続部を形成することを特徴とする請求項１又は２に記載の保安機能付フィルムコンデンサ用金属蒸着フィルムの製造方法。
【請求項４】
前記切断工程時、或いは、前記巻き取り工程時に、前記金属蒸着フィルムの誘電体フィルム面にパターン形成プレス板を押圧し、前記金属蒸着フィルムの金属蒸着面に前記保安機能予備連続部を形成することを特徴とする請求項１又は２に記載の保安機能付フィルムコンデンサ用金属蒸着フィルムの製造方法。
【請求項５】
請求項１〜４のいずれか一項に記載の製造方法により製造された保安機能付フィルムコンデンサ用金属蒸着フィルム。
【請求項６】
請求項５に記載の保安機能付フィルムコンデンサ用金属蒸着フィルムを使用して製造された保安機能付フィルムコンデンサ。
【発明の詳細な説明】
【技術分野】
【０００１】
本発明は誘電体フィルム上に導電性金属を蒸着した金属蒸着フィルムを所定の幅に裁断した保安機能予備連続部を有する金属蒸着フィルムの製造方法に関し、更には、
その製造方法により製造された金属蒸着フィルム、及び、その金属蒸着フィルムを使用して製造された保安機能付きフィルムコンデンサに関する。
【背景技術】
【０００２】
一般に金属蒸着フィルムコンデンサは異常電圧の進入などにより、絶縁破壊が生じ、異常部分に過電流が流れて発煙・発火するのを防止するために、コンデンサ素子に電流ヒューズ部を設け、また、ケースの変形を利用して、リード線を引きちぎる保安装置を設けている。しかし、これら保安装置を有するコンデンサは乾式化、小型化が困難であり、このため、これに代わるものとして、使用する金属蒸着フィルムそのものにその機能を持たせている。ＪＩＳ  Ｃ  ４９０８では、コンデンサ素子に電流ヒューズ部を設け、また、ケースの変形を利用してリード線を引きちぎる保安装置を設けているコンデンサは、保安装置内蔵コンデンサとしている。金属蒸着フィルムそのものにその機能を持たせて金属蒸着フィルムの異常部分を切り離すことができるコンデンサは、保安機構付コンデンサとしている。
【０００３】
この様な保安機構付金属蒸着フィルムコンデンには、通常、金属蒸着電極を横マージンによって長手方向に複数個に分割し、分割された個々の分割電極のメタリコン側に近い個所に、縦マージンによるヒューズ部を形成した保安機構マージンを有する金属蒸着フィルムが少なくとも一枚は用いられる。保安機構マージン付きフィルムコンデンサは、異常電圧が進入するとヒューズ部の金属蒸着電極が発熱し、ヒューズ部が溶断する。このため分割電極内で絶縁破壊が起こる前に、分割電極は他の金属蒸着電極から絶縁される。この作用によって、発煙・発火を防止できる。
この様な保安機構マージンパターンは、基体となる誘電体フィルム上への金属の蒸着前にオイルをパターン付着させ蒸着金属を付着させない方式、または、金属の蒸着後にＹＡＧレーザーにより蒸着膜の一部をパターン除去する方式で形成されている。
【０００４】
この様な保安機構マージンパターンを有する金属蒸着フィルムコンデンサとして、特許文献１には、加工性が良好で、かつ耐電圧が高く信頼性が高いコンデンサ用金属蒸着フィルム、および金属化フィルムコンデンサであり、コンデンサ用金属蒸着フィルムは、高分子フィルムの少なくとも片面に金属蒸着層を有するコンデンサ用金属蒸着フィルムにおいて、蒸着金属層が非蒸着スリットで細分化され、複数の分割電極とそれらを接続するヒューズ部で構成されており、高分子フィルムの金属蒸着層を形成する側の面の表面粗さが金属蒸着層を形成しない側の表面粗さよりも大きいものであり、金属化フィルムコンデンサは、かかるコンデンサ用金属蒸着フィルムを用いて構成されていることが開示されている。
【０００５】
また、特許文献２には、保安機能付き金属蒸着フィルムコンデンサであり、 ベースフィルムの一方の側縁に長さ方向に連続して形成されている金属蒸着領域にヒューズ部を介して連通しており、周囲を非蒸着絶縁部で囲まれている金属蒸着電極区画がフィルムの長さ方向に分割して形成されている、Ｔマージン型金属蒸着フィルムであり、該ヒューズ部の電流が流れる方向の長さＬとそれと直角方向の長さ（巾）Ｂの比Ｌ／Ｂが０．５〜３．０で、かつ巾Ｂが０．３ｍｍ〜２．０ｍｍの範囲である金属蒸着フィルムを使用した金属蒸着フィルムコンデンサが開示されている。
【０００６】
また、特許文献３には、耐電圧性が良好でかつ素子巻き性の良いコンデンサ用金属蒸着フィルム及びそれを用いたコンデンサであり、高分子フィルムの少なくとも片面に金属が蒸着されている蒸着フィルムにおいて、該金属蒸着面の平均表面粗さＲａ（ｎｍ）が１０以上７０以下であり、かつ該フィルムのすべり荷重がフィルム幅当たり２ｇ／ｍｍ以下であることを特徴とするコンデンサ用蒸着フィルム、その製造方法、該コンデンサ用蒸着フィルムからなるコンデンサが開示されている。
【先行技術文献】
【特許文献】
【０００７】
【特許文献１】特開２００９−９５７号公報
【特許文献２】特開２０００−１１４０８９号公報
【特許文献３】特開２００４−１１１７７４号公報
【発明の概要】
【発明が解決しようとする課題】
【０００８】
特許文献１、２、３に開示される金属蒸着フィルム上に保安機構マージンを形成する方法では、オイルを使用することによる蒸着工程後の後工程での作業性の低下、高価で取り扱いの面倒なレーザー装置を使用することによる製造コストのアップ、更に、保安機構マージン部の形成にての電極面積の減少によるフィルムコンデンサ自体の小型化の困難性等の問題点を有していた。
【０００９】
本発明は、この様な事情に鑑みてなされたものであり、コストが安価で製造が容易な、フィルムコンデンサに異常が生じた際に保安機能を発揮し、通常は電極として作用する保安機能予備連続部を有するフィルムコンデンサ用金属蒸着フィルムとその製造方法、また、この金属蒸着フィルムを使用して製造された保安機能付フィルムコンデンサを提供する。
【課題を解決するための手段】
【００１０】
本発明者らは鋭意研究の結果、誘電体基体フィルムへの金属未蒸着部の形成により、保安機能連続マージン部、所謂、Ｔ型マージン部を形成するのではなく、金属蒸着膜に、深さ方向にて、誘電体基体フィルムにまで到達しておらず、異常が生じた際に、保安機能を発揮する適切なパターンを有する保安機能予備連続部を、金属蒸着工程後の切断工程、或いは、巻き取り工程において、適切な方法にて形成することにより、課題を解決できることを見出した。
即ち、誘電体基体フィルム上に形成された金属未蒸着の保安機能連続マージン部ではなく、金属蒸着膜に深さ方向で誘電体基体フィルムにまで到達していない適切なパターンの保安機能予備連続部を形成しておき、この保安機能予備連続部を有するコンデンサ用金属蒸着フィルムを使用して製造されたフィルムコンデンサの一部に欠陥が生じ、短絡などの異常事態が生じて過電流が流れた際、その衝撃にて、金属蒸着膜に形成されている保安機能予備連続部が、誘電体基体フィルムに到達し、金属未蒸着の保安機能連続マージン部を形成すると共に、過負荷部分の金属蒸着膜が破壊されることにより、フィルムコンデンサとしての保安機能を発揮させるのである。
【００１１】
また、金属蒸着膜に深さ方向にて誘電体基体フィルムにまで到達していない適切なパターンの保安機能予備連続部は、通常時は電極部分として作用しており、電極面積が稼げ、保安機能付フィルムコンデンサの小型化及び製造コストの低減に繋がる。
更に、金属蒸着膜に深さ方向にて誘電体基体フィルムにまで到達していない適切なパターンの保安機能予備連続部を、蒸着工程ではなく、後工程となる切断工程、或いは、巻き取り工程において、複雑な装置を使用せずに、誘電体基体フィルム面へのパターン形成ロールの押圧、或いは、パターン形成プレス板の押圧により形成するので、面倒なオイル処理や高価なレーザー加工を使用することがなく、製造も容易になり、コストも低下することとなる。
【００１２】
本発明の保安機能付フィルムコンデンサ用金属蒸着フィルムの製造方法は、帯状の誘電体フィルムの少なくとも一面に導電性金属膜を蒸着して金属蒸着フィルムを形成する工程と、前記形成された金属蒸着フィルムを所定の幅寸法に切断する切断工程と、前記切断された金属蒸着フィルムをリールにて巻取る巻き取り工程とを有する保安機能付フィルムコンデンサ用金属蒸着フィルムの製造方法において、前記切断工程、或いは、前記巻き取り工程において、前記金属蒸着フィルムの導電性金属膜面に、深さ方向にて前記誘電体フィルムにまで到達していない保安機能予備連続部を形成することを特徴とする。
この保安機能予備連続部は通常は電極部として作用しているが、前記保安機能付フィルムコンデンサ用金属蒸着フィルムを使用して製造されたフィルムコンデンサの一部に欠陥が生じ、短絡などの異常事態が生じて過電流が流れた際、その衝撃にて、基体フィルムに到達して金属未蒸着の保安機能連続マージン部を形成すると共に、過負荷部分の金属蒸着膜を破壊することにより、フィルムコンデンサとしての保安機能を発揮させるのである。
【００１３】
また、本発明の保安機能付フィルムコンデンサ用金属蒸着フィルムの製造方法は、前記保安機能予備連続部の表面抵抗値が前記導電性金属膜の表面抵抗値の２０〜１５０倍で、前記保安機能予備連続部の平均幅が０．２〜０．５ｍｍであることを特徴とする。
保安機能予備連続部の表面抵抗値が導電性金属膜の表面抵抗値の２０倍未満では、フィルムコンデンサの衝撃時に必要となる保安機能性が充分に発揮されず、１５０倍を超えると、電極としての役割が不安定となる。
保安機能予備連続部の平均幅が０．２ｍｍ未満では金属電極としての役割が不安定であり、平均幅が０．５ｍｍ以上ではコンデンサの衝撃時に必要となる保安機能性が充分に発揮されない。
【００１４】
また、本発明の保安機能付フィルムコンデンサ用金属蒸着フィルムの製造方法は、前記切断工程時、或いは、前記巻き取り工程時に、前記金属蒸着フィルムの誘電体フィルム面に凸版のパターン形成ロールを押圧し、前記金属蒸着フィルムの金属蒸着面に前記保安機能予備連続部を形成することを特徴とする。
誘電体フィルム面と金属蒸着面では引張り強度、収縮率が異なり、フレキシビリチィの大きい、切断或いは巻取り走行中の誘電体フィルム面に凸版のパターン形成ロールを押圧するのみで、割れ目に近い形で容易に保安機能予備連続部を形成することが出来る。
凸版のパターン形成ロールの押圧は、基体フィルムの厚さ、金属蒸着厚みに応じて最適に設定すれば良く、パターンとしてはＴ型マージン部を有することが好ましい。
【００１５】
また、本発明の保安機能付フィルムコンデンサ用金属蒸着フィルムの製造方法は、前記切断工程時、或いは、前記巻き取り工程時に、前記金属蒸着フィルムの誘電体フィルム面にパターン形成プレス板を押圧し、前記金属蒸着フィルムの金属蒸着面に前記保安機能予備連続部を形成することを特徴とする。
パターン形成プレス板の押圧は、基体フィルムの厚さ、金属蒸着厚みに応じて最適に設定すれば良く、パターンとしてはＴ型マージン部を有することが好ましい。
【００１６】
更に、本発明の保安機能付フィルムコンデンサ用金属蒸着フィルムは、前記製造方法により製造されたことを特徴とする。
更に、本発明の保安機能付フィルムコンデンサは、前記保安機能付フィルムコンデンサ用金属蒸着フィルムを使用して製造されたことを特徴とする。
【発明の効果】
【００１７】
本発明によれば、コストが安価で製造が容易な保安機能予備連続部を有する保安機能付フィルムコンデンサ用金属蒸着フィルム及びその製造方法、また、その金属蒸着フィルムを使用して製造された保安機能付フィルムコンデンサを提供する。
【図面の簡単な説明】
【００１８】
【図１】本発明の実施形態のフィルムコンデンサ用金属蒸着フィルムを示し、（ａ）が全体平面図、（ｂ）が（ａ）のＡ−Ａ線に沿う保安機能予備連続部の詳細断面図である。
【図２】図１のフィルムコンデンサ用金属蒸着フィルムを製造する際に用いられる真空蒸着機の概略構成図である。
【図３】図１のフィルムコンデンサ用金属蒸着フィルムを製造する途中の切断及び保安機能予備連続部の形成装置を示す全体概略図である。
【図４】図３で用いられている保安機能予備連続部形成用ロールを示し、（ａ）が斜視図、（ｂ）が保安機能予備連続部を形成している状態の拡大断面図である。
【図５】保安機能予備連続部形成用プレス板を示す斜視図である。
【発明を実施するための最良の形態】
【００１９】
以下、本発明の好ましい実施の形態について図面を参照に説明する。
図１に示す様に、本発明の保安機能予備連続部を有するフィルムコンデンサ用金属蒸着フィルム１は、基体である誘電体フィルム２の表面に蒸着された導電性金属膜３とからなり、導電性金属膜３には、基体である誘電体フィルム２の表面にまで達していない保安機能予備連続部４が形成されている。
本発明の基体となる誘電体フィルム２の種類は特に限定されないが、耐電圧性、セルフヒーリング性（自己回復性）の点から、２軸延伸された高分子フィルムが好ましく、より好ましくは２軸延伸ポリプロピレンフィルムが耐電圧性の点から好ましい。また、フィルム厚みも特に限定されないが、近年のフィルムコンデンサ小型化により、１２μｍ以下が好ましい。
【００２０】
本発明にて基体である誘電体フィルム２の表面に蒸着される導電性金属としては、Ａｌ、Ｚｎ、Ｃｕ、Ａｇ、Ａｕ 、Ｓｎ、Ｎｉあるいはこれらの合金など、導電性を有するものであれば特に限定されないが、Ａｌ、Ｚｎ、ＣｕおよびＳｎなどが、フィルムコンデンサの電気特性や生産性の面から好ましい。
【００２１】
本発明にて使用される保安機能予備連続部４のパターンとしては特に限定されないが、導電性金属膜３の表面に、深さ方向にて誘電体基体フィルム２にまで到達しておらず、その表面抵抗値が保安機能予備連続部４以外の部分の導電性金属膜３の表面抵抗値の２０〜１５０倍で、平均幅が０．２〜０．５ｍｍである保安機能予備連続部４を有することが重要である。保安機能予備連続部４以外の導電性金属膜３の表面抵抗値は１〜３００Ω／□とされる。これに対して、保安機能予備連続部４の表面抵抗値が導電性金属膜３の表面抵抗値の２０倍未満では、コンデンサの過電流等による衝撃時に必要とされる保安機能性が充分に発揮されず、１５０倍を超えると、金属電極としての役割が不安定となる。同様に、平均幅が０．５ｍｍを超えると、コンデンサの過電流等の衝撃時に必要とされる保安機能性が充分に発揮されず、平均幅が０．２ｍｍ未満以上では、金属電極としての役割が不安定となる。この保安機能予備連続部４が、この保安機能付フィルムコンデンサ用金属蒸着フィルム１を使用して製造されたフィルムコンデンサの一部に欠陥が生じ、短絡などの異常事態が生じて過電流が流れた際に、その衝撃にて、基体フィルム２に到達して導電性金属膜３が分断された保安機能連続マージン部を形成すると共に、過負荷部分の導電性金属膜３を破壊することにより、フィルムコンデンサとしての保安機能を発揮させる。
【００２２】
また、この保安機能予備連続部４のパターンは、図１（ａ）に示す様な、所謂、Ｔ型パターンを有していることが好ましく、衝撃時に効果的に反応良く保安機能を発揮することが可能となる。そのＴ型パターンの保安機能予備連続部４の間が過電流発生時の過負荷部分となるヒューズ部５である。
なお、図１（ａ）において符号６は導電性金属膜３が形成されない余白部、同図（ｂ）において符号７はメタリコン電極を示している。
【００２３】
以上のように構成される保安機能予備連続部を有するフィルムコンデンサ用金属蒸着フィルム１の製造方法は、帯状の誘電体フィルム２の少なくとも一面に導電性金属膜３を蒸着して金属蒸着フィルム１０を形成する工程と、形成された金属蒸着フィルム１０を所定の幅寸法に切断する工程と、切断された金属蒸着フィルム１０をリールにて巻取る工程とを有しており、切断工程、或いは、巻き取り工程において、金属蒸着フィルム１０の導電性金属膜３面に、深さ方向にて誘電体フィルム２にまで到達していない保安機能予備連続部４を形成する。
本発明にて、帯状の誘電体フィルム２の少なくとも一面に導電性金属膜３を蒸着して金属蒸着フィルム１０を形成する方法としては特に限定されないが、生産性の点から真空蒸着による方法を使用することがより好ましい。
【００２４】
図２に示すように、真空蒸着装置１１内においてロール１２から誘電体フィルム２が第二ロール１３上へと巻き出され、第二ロール１３上で抵抗加熱されたボード１４からの金属が蒸着速度を制御されながら、余白部６を除くフィルム部全幅にわたって蒸着され、金属蒸着された誘電体フィルム（金属蒸着フィルム１０）は巻き取りロール１５により巻き取られる。金属は、Ａｌ、Ｚｎ、ＣｕおよびＳｎであることが好ましく、蒸着厚みｔは特に限定はされないが、膜抵抗にして、１〜３００Ω／□であることが好ましい。余白部６は、フィルムコンデンサとしての使用時にメタリコンとの間で必要となるマージン部であり、本明細書中での保安機能連続部（後述するように保安機能予備連続部が破壊することにより形成される）、或いは、保安機能予備連続部４とは、意味合いが異なり、役割も全く異なる。この金属非蒸着の余白部６は、相当する誘電体フィルム２にオイルマージン法、或いは、テープマージン法により形成される。
【００２５】
次に、この巻き取られた金属蒸着フィルム１０をロール１５から繰り出しながら、切断機１６により適切な幅に切断して（切断工程）、細幅となった金属蒸着フィルムをそれぞれリール１７に巻き取る（巻き取り工程）。その際に、金属蒸着フィルム１０の誘電体フィルム２面に、図２に示す、深さ方向にて誘電体基体フィルム２にまで到達していない保安機能予備連続部４を、図４に示す凸版のパターン形成ロール１８を押圧することにより形成する。このパターン形成ロール１８は図４に示すように、ロールの表面に図示例ではＴ型パターンで突起１９が設けられ、この突起を金属蒸着フィルム１０の誘電体フィルム２面に押圧することにより、金属蒸着膜３に引張り力を作用させて、保安機能予備連続部４を形成するものである。このパターン形成ロール１８に代えて、図５に示すパターン形成プレス板２１を押圧することにより、保安機能予備連続部４を形成するようにしてもよい。
誘電体フィルム２面と金属蒸着膜３面では引張り強度、収縮率が異なり、フレキシビリチィの大きい、切断或いは巻取り走行中の誘電体フィルム２面に凸版のパターン形成ロール１８、或いは、パターン形成プレス板２１を押圧するのみで、割れ目に近い形で容易に保安機能予備連続部４を形成することが出来る。
【００２６】
切断方法はリール状に整えられるものであれば特に限定されないが、金属蒸着後のフィルムを長手方向に連続的に所定幅に切断するスリッターを用いることが、フィルム幅の均一性、端面形状から望ましい。また、フィルム幅はフィルムの長手軸方向のカット端面形状は上面（金属蒸着面側から基材面を透かす、或いはその逆の方向）から見て直線である必要はなく、一定周期で、連続的な波形であっても構わない。この適当な寸法に切断され、保安機能予備連続部４が形成された金属蒸着フィルム１をリール１７にて巻き取り、本発明の保安機能予備連続部４を有するフィルムコンデンサ用金属蒸着フィルム１が製造される。
【００２７】
図３では、切断機（スリッター）１６による適切な幅に切断した後の、巻取り走行中の金属蒸着フィルム１０の誘電体フィルム２面に、図１（ｂ）に示す、深さ方向にて前記誘電体フィルム２にまで到達していない保安機能予備連続部４を形成したが、切断機１６と同軸に図４に示す凸版のパターン形成ロール１８を配置して、切断と同時に保安機能予備連続部４を形成するようにしてもよい。或いは、切断機１６よりも上流位置にパターン形成ロール１８を配置して、保安機能予備連続部４を形成した後に切断するようにしてもよい。図５に示すパターン形成プレス板２１の場合も同様であり、切断機１６と並べて配置する、或いは切断機１６より上流位置に配置することにより、保安機能予備連続部４を形成することができる。
【実施例】
【００２８】
誘電体基体フィルム２として幅３００ｍｍ、厚み３．０μｍの２軸延伸ポリプロピレンフィルムを使用し、金属蒸着される面に金属の密着強度を高める目的にて空気中でコロナ処理を実施し、真空蒸着装置１１内にて、テープマージン部（余白部６）を除く、２軸延伸ポリプロピレンフィルムの全幅にわたって、Ａｌを膜抵抗にして、１００Ω／□の厚みにて蒸着し、巻き取りロール１５に巻き取った。
この巻き取られた金属蒸着フィルム１０を縦方向に切断機１６にて５０ｍｍ幅に切断し、切断され巻き取りリール１７へ走行中の金属蒸着フィルム１０の誘電体フィルム２面に図４に示す凸版のパターン形成ロール１８を０．２〜１．０ｋｇ／ｃｍ２の圧力で押しあて、深さ方向にて誘電体基体フィルム２にまで到達していない８５００Ω／□の厚みで平均幅が０．４ｍｍである保安機能予備連続部４を形成し、保安機能予備連続部４が形成された金属蒸着フィルム１を巻き取りリール１７にて巻き取った。
【００２９】
次に、この保安機能予備連続部４が形成された金属蒸着フィルム１を使用して素子巻きを実施し、静電容量６０μＦ、フィルム幅５０ｍｍの円筒形の巻回型フィルムコンデンサを作製した。
この巻回型フィルムコンデンサに可変直流電源を接続し、常温にて電圧を段階的に上げ、各ステップで１分間保持した。開始負荷電圧を７００Ｖとし、１０Ｖずつのステップアップとし、各ステップの終了毎にＬＣＲメータで静電容量を測定した。容量測定は安藤電気株式会社製ＬＣＲメータＡＧ−４３１１を用いて１Ｖ、１ｋＨｚの条件で測定した。
負荷電圧が７５０Ｖとなった時に、瞬時に負荷電圧を８００Ｖまで上昇させて５秒間維持し、再度負荷電圧を７５０Ｖに戻したところ、フィルムコンデンサに異常が起きたが、コンデンサとしての特性には大きな変化は見られず、金属蒸着フィルムに形成された保安機能予備連続部４が作動して、この保安機能予備連続部４の作動により形成される保安機能連続部間の過負荷部分（ヒューズ部）の金属蒸着膜のみが破壊され、保安機能が充分に発揮出来たことが確認された。
【００３０】
また、比較として、実施例と同様の製造方法にて作製された、１０００Ω／□の厚みで平均幅が０．６ｍｍである保安機能予備連続部を有する金属蒸着フィルムを使用して作製された円筒形の巻回型フィルムコンデンサを実施例と同様の試験をしたところ、金属蒸着フィルムの保安機能予備連続部が作動せずに、コンデンサとして機能が失われることを確認した。
【符号の説明】
【００３１】
１  フィルムコンデンサ用金属蒸着フィルム
２  誘電体フィルム
３  金属蒸着膜
４  保安機能予備連続部
５  ヒューズ部
６  余白部
７  メタリコン電極
１０  金属蒸着フィルム
１１  真空蒸着機
１２  ロール
１３  第二ロール
１４  ボード
１５  巻き取りロール
１６  切断機
１７  リール
１８  パターン形成ロール
１９  突起
２１  パターン形成プレス板
【図１】
2011165742.tif 000003
【図２】
2011165742.tif 000004
【図３】
2011165742.tif 000005
【図４】
2011165742.tif 000006
【図５】
2011165742.tif 000007